(57)【要約】【課題】ドクターブレードの摩耗スピードを遅くすることができるとともに、プレスロールに汚れが付着することを防止でき、抄紙のプレス工程の工程管理を容易にすることができるドクターブレードの摩耗防止方法を提供する。【解決手段】抄紙機のプレスパート２、３におけるプレスロール２ａ、３ｂにスプレーノズル６、１０からフッ素有機化合物分散液を噴霧する。フッ素有機化合物分散液は、ＰＴＦＥを３．５質量％、ドデシルベンゼンスルフォン酸ナトリウムを０．５質量％、水を９５．０重量％、イソプロピルアルコールを１．０重量％含有している。ＰＴＦＥの平均粒径は０．０５μｍ、最大粒径は０．１μｍである。【選択図】図１
2005273026.tif 000002
【特許請求の範囲】
【請求項１】
多量の水分を含んだ湿紙を一対のプレスロール間に挟んで該湿紙を脱水するとともに、該プレスロールにドクターブレードを圧接させて該プレスロールの付着物の除去を行う
抄紙プレス工程において、アルキル基の水素の一部又は全部がフッ素で置換されたフッ素置換アルキル基を有するフッ素有機化合物を該プレスロールに付着させることを特徴とするドクターブレードの摩耗防止方法。
【請求項２】
フッ素有機化合物はフッ素樹脂であることを特徴とする請求項１記載のドクターブレードの摩耗防止方法。
【請求項３】
フッ素有機化合物はフッ素置換アルキル基を有するリン酸エステルであることを特徴とする請求項１記載のドクターブレードの摩耗防止方法。
【請求項４】
フッ素有機化合物が粉末状である場合、平均粒子径は１０μｍ〜０．００５μｍの範囲であることを特徴とする請求項１乃至３のいずれか１項記載のドクターブレードの摩耗防止方法。
【請求項５】
フッ素有機化合物が粉末状である場合、平均粒子径は１μｍ〜０．０１μｍの範囲であることを特徴とする請求項４記載のドクターブレードの摩耗防止方法。
【請求項６】
プレスロール表面へのフッ素有機化合物の付着は、該フッ素有機化合物が液体に分散されたフッ素有機化合物分散液を噴霧することにより行うことを特徴とする請求項１乃至５のいずれか１項記載のドクターブレードの摩耗防止方法。
【請求項７】
液体にはフッ素有機化合物を分散させるための界面活性剤が添加されていることを特徴とする請求項６記載のドクターブレードの摩耗防止方法。
【請求項８】
液体は水とアルコールとの混合溶媒であることを特徴とする請求項６又は７記載のドクターブレードの摩耗防止方法。
【発明の詳細な説明】
【技術分野】
【０００１】
本発明は、抄紙機のプレスパートにおいてプレスロールに付着した汚れを除去するために用いられるドクターブレードの摩耗を防止するためのドクターブレードの摩耗防止方法に関する。
【背景技術】
【０００２】
抄紙機におけるプレスパートでは、フェルト上に載せられた多量の水分を含む湿紙が一対のプレスロールによってフェルトとともにプレスされることにより、湿紙が脱水される。この湿紙の脱水工程により、その後の乾燥工程におけるエネルギー消費を大幅に節約することができる。
【０００３】
しかし、湿紙に含まれている原料由来のピッチや、古紙原料に含まれるホットメルトインク、微細繊維、各種添加薬剤等が脱水工程においてプレスロール表面に付着する現象が生じやすい。こうしたプレスロールへの汚れの付着は、最終製品である紙の表面の凹凸の原因となったり、紙に再付着してシミとなったりして、製品の品質を著しく低下させる原因となる。
【０００４】
こうしたプレスロールへの汚れの付着を防止するために、汚れ付着防止剤が使用されることもある。例えば、特許文献１には、水溶性カチオン系重合体と水溶性アニオン系重合体を用いることによって、抄紙工程におけるプレスロールにピッチが付着することを防止する方法が記載されている。
【特許文献１】特開２０００−３４５４８号公報
【０００５】
また、特許文献２には、抄紙工程において、プレスロールにシリコンオイルを付着させることにより、プレスロールにピッチが付着することを防止する方法が記載されている。
【特許文献２】特開２００３−２１３５８７
【０００６】
しかし、こうした汚れ付着防止剤を用いたとしても、プレスロールへの汚れの付着を完全に防止することは困難である。このため、回転するプレスロールにドクターブレードを圧接することによって、プレスロール表面に付着している汚れを掻き取ることが行われている。こうしてプレスロールにドクターブレードを使用すれば、プレスロールの表面を絶えず清浄な表面に保つことができ、ひいては紙の品質も高いものとなる。
【０００７】
しかしながら、回転するプレスロールにドクターブレードを圧接させた場合、時間とともに徐々にドクターブレードがすり減ってしまう。特に、ロールが岩石や金属等の硬い素材である場合、その傾向が著しい。このため、最終的には、摩耗によって擦り減ったドクターブレードを新品のドクターブレードと交換するため、抄紙機の稼動を停止させなければならなくなる。こうしたドクターブレードの交換に伴う抄紙機の稼動停止は、抄紙コストの高騰化を招来することとなる。
【０００８】
このため、ドクターブレードをプレスロールに押し付ける圧力を小さくし、ドクターブレードの摩耗スピードを遅くすることも考えられる。しかしこれでは、プレスロール表面に付着している汚れを掻き取る作用を充分に奏することができない。
【０００９】
一方、特許文献３にはプレスロールの表面温度より低い融点をもつワックスをプレスロールに供給することにより、プレスロールの汚れ付着や摩耗を防止する方法が記載されている。
【特許文献３】特許第３２７３１３７号公報
【００１０】
この方法によれば、プレスロールの汚れ付着や摩耗を防止できるのみならず、プレスロールから紙が剥がれやすくなる。このため、プレスロールと紙とが過度に付着し、紙切れ等を生じやすくなるという、紙の過付着現象も防止することができる。
【００１１】
しかし、この方法では、プレスロールの表面温度に合わせたワックスの融点の管理が必要となり、抄紙のプレス工程における工程管理が難しくなる。また、低融点のパラフィンは一般的に有機物との相溶性が良いため、有機物系の汚れ成分がプレスロール表面に付着したパラフィンに相溶して汚れ易くなるという問題もある。
【発明の開示】
【発明が解決しようとする課題】
【００１２】
本発明は、上記従来の実情に鑑みてなされたものであり、ドクターブレードの摩耗スピードを遅くすることができるとともに、プレスロールに汚れが付着し難く、抄紙のプレス工程の工程管理を容易に行うことができるドクターブレードの摩耗防止方法を提供することを解決すべき課題としている。
【課題を解決するための手段】
【００１３】
発明者は、上記課題解決のために鋭意研究を行い、アルキル基の水素の一部又は全部がフッ素で置換されたフッ素置換アルキル基を有するフッ素有機化合物をプレスロールに付着させることによって上記課題を解決することができることを発見し、本発明を完成するに至った。
【００１４】
すなわち、本発明のドクターブレードの摩耗防止方法は、多量の水分を含んだ湿紙を一対のプレスロール間に挟んで該湿紙を脱水するとともに、該プレスロールにドクターブレードを圧接させて該プレスロールの付着物の除去を行う抄紙プレス工程において、アルキル基の水素の一部又は全部がフッ素で置換されたフッ素置換アルキル基を有するフッ素有機化合物を該プレスロールに付着させることを特徴とする。
【００１５】
本発明のドクターブレードの摩耗防止方法では、アルキル基の水素の一部又は全部がフッ素で置換されたフッ素置換アルキル基を有するフッ素有機化合物をプレスロールに付着させるため、フッ素置換アルキル基の摩擦力を低減化させる効果によって、ドクターブレードとプレスロールとの摩擦力を著しく軽減させることができる。このため、ドクターブレードの摩耗スピードを遅くさせることができ、プレスロールに対する紙の過付着現象も生じにくくなる。
【００１６】
また、プレスロールの表面がフッ素有機化合物によって覆われるため、汚れとプレスロールとの直接的な接触が妨げられる結果、プレスロールへの汚れの付着量も低減する。
【００１７】
さらには、フッ素有機化合物のプレスロールへの付着による上記効果の効果は、フッ素有機化合物が固体状態であっても発揮されるため、パラフィンをプレスロールに付着させた場合のように、融点を管理する必要もない。このため、抄紙のプレス工程の工程管理が容易となる。
【００１８】
フッ素有機化合物としては、フッ素樹脂やフッ素置換アルキル基を有するリン酸エステル等を挙げることができる。フッ素樹脂としては例えばテトラフルオロエチレンのホモポリマー（ＰＴＦＥ）、テトラフルオロエチレン・パーフルオロプロピルビニルエーテル共重合体（ＰＦＡ）、テトラフルオロエチレン・エチレン共重合体（ＥＴＦＥ）、テトラフルオロエチレン・六フッ化プロピレン共重合体（ＦＥＰ）、フッ化ビニリデンオリマー（ＰＶＤＦ）、フッ化ビニルポリマー（ＰＶＦ）、クロロトリフルオロエチレンのホモポリマー（ＰＣＴＦＥ）、クロロトリフルオロエチレンとエチレンの共重合体（ＥＣＴＦＥ）等を挙げることができる。また、フッ素置換アルキル基を有するリン酸エステルとしては、〔ＣＦ3（ＣＦ2）7Ｃ2Ｈ4Ｏ〕3ＰＯ、                                                                                                                                                等を用いることができる。
【００１９】
フッ素有機化合物の形態は粉末状であってもよく、液体状であってもよい。フッ素有機化合物が粉末状である場合、平均粒子径が１０μｍ〜０．００５μｍの範囲であることが好ましく、さらに好ましい範囲は１μｍ〜０．０１μｍである。平均粒子径が０．００５μｍ未満である場合、プレスロール及びドクターブレード周辺で微細なフッ素有機化合物の飛散が多くなり、作業環境が悪化しやすい。また、フッ素有機化合物の平均粒子径が１０μｍを超える場合、ドクターブレードの摩耗低減の効果が小さくなるとともに、フッ素有機化合物が紙に付着し、表面特性（例えば紙のサイズ度、吸水度等）に影響を及ぼすおそれがある。さらに、平均粒子径が１μｍ〜０．０１μｍの範囲のフッ素有機化合物の粉末は、工業的に大量生産されており、比較的安価で入手しやすい。
【００２０】
フッ素有機化合物をプレスロール表面へ付着させる方法としては、フッ素有機化合物が液体に分散されたフッ素有機化合物分散液をプレスロールに直接噴霧したり塗布したり、注いだりして付着させる方法の他、ドクターブレードや湿紙の表面にフッ素有機化合物分散液を噴霧して間接的にプレスロールにフッ素有機化合物を付着させる方法を用いたり、これら方法を組み合わせて用いたりすることができる。フッ素有機化合物分散液を噴霧して付着させる方法は、フッ素有機化合物のプレスロールの表面への均一な付着を容易に行うことができるため好適である。この場合において、フッ素有機化合物を分散させる液体には、界面活性剤が添加されていることも好ましい。こうであれば、強い疎水性を有すフッ素有機化合物を安定に分散させることが可能となる。界面活性剤の種類について得に限定はないが、ドデシルベンゼンスルホン酸塩、ジオクチススルホサクシネートナトリウム等が挙げられる。
【００２１】
また、フッ素有機化合物を分散させる液体には、水、有機溶媒、水と有機溶媒の混合溶液等、フッ素有機化合物を分散することが可能な溶液を適宜選択して用いることができる。液体が水及びアルコールの混合溶媒であれば、水とアルコールとの比率を変えることによって、フッ素有機化合物の分散に最適な液体を選択することができるため好適である。アルコールの種類について特に限定はないが、イソプロピルアルコール、エチルアルコール、メチルアルコール等が挙げられる。
【発明を実施するための最良の形態】
【００２２】
以下に本発明を具体化した実施例１、２及び比較例１〜４を図面を参照しつつ説明する。
【００２３】
（実施例１）
実施例１では、以下の組成のフッ素有機化合物分散液を用いた。
ＰＴＦＥ粉末（平均粒径：０．０５μｍ、最大粒径：０．１μｍ）０．５質量％
ドデシルベンゼンスルフォン酸ナトリウム・・・・・・・・・・・０．５質量％
水・・・・・・・・・・・・・・・・・・・・・・・・・・・・９５．０重量％
イソプロピルアルコール・・・・・・・・・・・・・・・・・・・３．０重量％
【００２４】
（実施例２）
実施例２では、以下の組成のフッ素有機化合物分散液を用いた。
〔ＣＦ3（ＣＦ2）7Ｃ2Ｈ4Ｏ〕3ＰＯ・・・・・・・・・・・・・０．５質量％
ドデシルベンゼンスルフォン酸ナトリウム・・・・・・・・・・・０．５質量％
水・・・・・・・・・・・・・・・・・・・・・・・・・・・・９５．０重量％
イソプロピルアルコール・・・・・・・・・・・・・・・・・・・３．０重量％
【００２５】
（比較例１）
比較例１はで、ポリ塩化ジアリルジメチルアンモニウム（分子量１０，０００）水溶液（固形分濃度：３０重量％、（株）センカ製）を用いた。
【００２６】
（比較例２）
比較例２は、単なる水を用いた。
【００２７】
（比較例３）
比較例３は、以下の組成の溶液を用いた。
シリコン系界面活性剤［ポリジメチルシロキサン・ポリメチル〔ポリ（オキシエチレ    ンオキシプロピレン）〕シロキサン共重合体］ＳＩＬＷＥＴ  Ｌ−７７（商品名、日    本ユニカー（株）製）・・・・・・・・・・・・・・・・０．５質量％
水・・・・・・・・・・・・・・・・・・・・・・・・９９．５重量％
【００２８】
（比較例４）
比較例４は、以下の組成の液を用いた。
ポリエチレンワックス「エポレンＥ−１０（融点１０５℃）」（商品名、ライオン（    株）製・・・・・・・・・・・・・・・・・・・・・・・０．５重量%
ドデシルベンゼンスルフォン酸ナトリウム・・・・・・・０．５質量％
水・・・・・・・・・・・・・・・・・・・・・・・・９９．０重量%
【００２９】
＜抄紙試験＞
抄紙機を用いて抄紙試験を行った。この抄紙機は、図１に示すように、多量の水分を含んだ湿紙１を脱水するための第１プレスパート２と、第１プレスパート２によってある程度脱水された湿紙１をさらに脱水するための第２プレスパート３とを備えている。
【００３０】
第１プレスパート２には、セラミック製のセンターロール２ａと、センターロール２ａに対面する二つのプレスロール２ｂ、２ｃとが設けられている。プレスロール２ｂ、２ｃにはそれぞれフェルト４、５が架けられており、湿紙１はフェルト４、５とともにプレスロール２ｂ、２ｃと、センターロール２ａとの間をプレスされながら通過するようになっている。センターロール２ａと対面する位置には、カーボンスチール製で幅が７６ｍｍのドクターブレード６が設置されている。ドクターブレード６は、板状で片面を刃物状に研磨され、その先端がセンターロール２ａの表面に圧接されている。ドクターブレード６の後端は、ドクターブレード６の刃面とセンターロール２ａの表面とのなす角度が常に一定の角度になるとともに、一定圧でセンターロール２ａに圧接するように、ブレード押さえ板６ａで固定されている。ドクターブレード６の位置からセンターロール２ａの回転方向と逆方向へ少し進んだ位置には、スプレーノズル７がセンターロール２ａに対面して設置されている。スプレーノズル７は図示しないコンプレッサによってドクターブレードの摩耗防止剤をスプレー可能とされている。スプレーノズル７は、均等扇型ノズル、広角扇型ノズル、片扇型ノズル、空円錐ノズル、充円錐型ノズル、充角錐型ノズル、直進ノズル等の各種ノズルから適宜選択して使用される。
【００３１】
また、第２プレスパート２には、プレスロール３ａとプレスロール３ｂとが対面して設けられており、プレスロール３ａにはフェルト８が架けられている。湿紙１はフェルト８とともにプレスロール３ａとプレスロール３ｂとの間をプレスされながら通過するようになっている。プレスロール３ｂに対面する位置には、ドクターブレード９及びスプレーノズル１０が設置されている。ドクターブレード９及びスプレーノズル１０の構造は第１プレスパート２の場合と同様とされており、説明を省略する。
【００３２】
以上のように構成された抄紙機では、ワイヤパートから供給された湿紙１はフェルト４に貼り付けられた状態で移動し、湿紙１に含まれている水分がフェルト４に移行する。そしてセンターロール２ａとプレスロール２ｂ及びセンターロール２ａとプレスロール２ｃによって２度圧縮され、湿紙１及びフェルト４、５に含まれている水分が除去される。この際、湿紙１と直接接触するプレスロール２ａの表面には、湿紙１に含まれている原料由来のピッチや、古紙原料に含まれるホットメルトインク、微細繊維、各種添加薬剤等が付着する。こうした付着物は、ドクターブレード６によって掻き取られる。そして、湿紙１はフェルト８に張り付いた状態で第２プレスパート３に移動し、プレスロール３ａ、３ｂによって圧縮されて更なる脱水が行われる。ここでも、湿紙１と直接接触するプレスロール３ｂの表面の付着物がドクターブレード９によって掻き取られる。第２プレスパート３において水分が少なくされた湿紙１はフェルト８と分離され、次の乾燥工程へ向かう。
【００３３】
上記抄紙機を用い、スプレーノズル７、１０から上記実施例１及び比較例１、２の組成の液を噴霧しながら湿紙１のプレス工程を行った。そして一定期間運転後、抄紙機を止めて、ドクターブレード６を取り外し、ドクターブレード６の幅を測定し、磨耗損失量を測定した。
【００３４】
＜結果＞
表１から、実施例のドクターブレードの摩耗スピードは、比較例１、２と比べて、きわめて遅いことが分かる。
【００３５】
【表１】
2005273026.tif 000003
【００３６】
これは、実施例１ではスプレーノズル７から噴霧されたフッ素有機化合物分散液中に分散されているＰＴＦＥ粉末がセンターロール２ａに付着し、ドクターブレード６とセンターロール２ａとの摩擦力を低減させるためである。
【００３７】
また、プレスロール２ａの表面の目視観察により、実施例１では比較例１、２と比較し、明らかに付着物の量が少なかった。
【００３８】
＜９０°剥離試験＞
上記実施例１及び比較例３〜５の組成の液を用い、剥離試験を行った。すなわち、フリーネス４００（ＣＳＦ：カナディアンスタンダード）のＬＢＫＰを使用し、ＴＡＰＰＩ式手抄シートマシンにて、坪量７０ｇ／ｍ2の手抄シートを作成し、作成した手抄シートを幅１．５ｃｍ×長さ２８ｃｍの短冊状に切り、試験片とする。そして、この試験片を実施例１のフッ素有機化合物分散液及び比較例３〜５に係る噴霧液に１０秒間浸漬した後、ステンレス板上に載せ、０．５ｋｇ／ｃｍ2の圧力で１０秒間プレス脱水を行う。その後、引っ張り試験機（ストログラＭ−５０  東洋精機製作所製）にセットし、５０ｍｍ／ｍｉｎのスピードで９０°剥離試験を行い、引張力の最大値を剥離力として評価を行った。この剥離力の小さいものほどプレスロールから紙が剥がれやすくなるため、紙の過付着現象も生じにくくなる。結果を表２に示す。
【００３９】
＜結果＞
表２から、実施例１及び実施例２の９０°剥離力は、比較例３〜５に比べて剥離力が小さいことがわかる。
【００４０】
【表２】
2005273026.tif 000004
【産業上の利用可能性】
【００４１】
本発明のドクターブレードの摩耗防止方法は、抄紙機のプレスパートにおいて好適に用いることができる。
【図面の簡単な説明】
【００４２】
【図１】抄紙機のプレスパートの模式図である。
【符号の説明】
【００４３】
６、９…ドクターブレード
１…湿紙
２ａ、３ｂ…プレスロール
【図１】
2005273026.tif 000005